FR 2638390 A1 19900504 FR 8814189 A 19881028 L'invention appartient au domaine des structures textiles destinées à servir de renforts dans les matériaux composites. Il est maintenant bien connu de fabriquer des ma- tériaux composites de haute résistance, malgré leur faible poids, en associant une matrice, généralement une résine thermodurcissable, à un ensemble de structures tex- tiles, telles que des tissus. Les techniques d'obtention de tels matériaux sont variées. Les tissus de renfort peu- vent être imprégnés manuellement avec la résine, pour servir ensuite au moulage par la technique du moulage au contact. Une technique utilisée industriellement consiste à placer le renfort textile dans un moule, dans lequel on introduit la résine et, pour faciliter l'écoulement de celle-ci, on prévoit en général de créer un gradient de pression dans le moule pour permettre un transfert optimal de résine. Une autre technique largement utilisée consiste à comprimer un empilement de renforts textiles dans un mou- le, dans lequel on a introduit de la résine. Dans une autre technique encore, on transfère sous l'effet de la chaleur et de la pression un film ou une feuille de résine, sur un empilement de tissus, ou une structure textile à orientation de fibres multidimension- nelle. Une autre technique consiste également à faire pas- ser le renfort, après imprégnation par une résine, à travers une filière chauffée pour réaliser par pultrusion des pièces profilées continues. Tous ces procédés de fa- brication de pièces en matériaux composites sont bien connus de l'homme du métier et n'ont donc pas besoin d'être décrits avec plus de détails. Dans la pratique, la découpe, la manipulation, l'assemblage de plusieurs couches, la mise en forme de structures textiles sèches, c'est-à-dire non préimprégnées, posent fréquemment des problèmes et limitent les possibili- tés d'automatisation des opérations de fabrication des piè- ces en matériaux composites, notamment suivant les procédés mentionnés ci-dessus. En particulier, le placement de tissus secs sur un moule de formes complexes est un problème mal résolu,tout spécialement dans le cas d'empilement de plusieurs couches et lorsque l'on cherche, pour obtenir de hautes performan- ces mécaniques, à respecter des orientations de fibres pré- cises, et réaliser des épaisseurs variables. La présente invention a pour objet d'apporter une solution aux problèmes techniques qui viennent d'être men- tionnés. Elle concerne d'abord une structure textile, telle qu'un tissu, caractérisée en ce qu'au moins une de ses fa- ces comporte un poudrage, au moins par points, à raison de 3 à 25 g/m2 et en particulier de 5 à 1Og/m2 d'une composi- tion pulvérulente comprenant un prépolymère et un durcis- seur de celui-ci. L'invention a également pour objet un procédé con- sistant à appliquer sur au moins une face de la structure textile, de 3 à 25 g/m2, en particulier de 5 à 10 g/m2, d'une composition pulvérulente thermofusible réactive com- prenant un prépolymère et un durcisseur de celui-ci, ce durcisseur ne devenant actif qu'à une température supérieu- re a celle à laquelle la poudre se ramollit en devenant collante. Au sens de la présente invention, l'expression structure textile désigne toute structure comprenant des fibres qui sont habituellement utilisées dans la fabrica- tion des matériaux composites. Il s'agit généralement de tissus, mais on peut aussi utiliser des non-tissés, sous forme de nappes. Généralement, ce sont des structures uni- ou bidirectionnelles; mais rien n'empêche d'appliquer l'invention à des structures muiltidirectionnelles,qui sont bien connues dans la technique de fabrication des renforts pour matériaux composites L'invention est applicable à des structures texti- les comprenant des fibres de toute nature, naturelles ou artificielles, mais on donne la préférence aux fibres tech- niques, qui sont largement utilisées dans les matériaux com- posites, telles que les fibres de verre, de carbone, de bore, de silicium, de carbure de silicium, d'aramide et autres fibres techniques, seules ou en mélange. Le moyen prévu par l'invention pour traiter les structures textiles consiste essentiellement en un poudrage d'une ou deux faces de la structure en cause. A cet effet, on applique sur une ou deux faces de la structure une quan- tité déterminée et faible d'une composition pulvérulente,qui est répartie sur la ou les faces traitée(s) sans pour autant recouvrir la totalité de celle(s)-ci. L'invention permet un assemblage et une mise en forme des structures textiles sèches préalablement à leur introduction dans le moule, avec réalisation de "préformes" semi-rigides, aisément manipulables, pouvant se découper rapidement, par exemple sous forme d'empilement, et s'adaptant bien à des procédés automatiques. Par ailleurs, la solution retenue par l'invention ne perturbe pas l'écoulement de la résine dans la structure textile, et n'augmente donc pas la durée de cette étape du procédé de fabrication. Dans le cas de structures textiles destinées à la réalisation de matériaux composites à hautes perfor- mances, l'invention n'entraîne aucune diminution des pro- priétés thermomécaniques et de résistance chimique des pièces fabriquées. Egalement, l'invention apporte par le maintien de la position des fibres de renfort, une meilleu- re reproductibilité des propriétés mécaniques et facilite la réalisation des pièces devant présenter un bon état de surface L'invention permet encore de produire des pièces ne nécessitant pas d'usinage de leur pourtour après moulage. La composition pulvérulente thermofusible réactive comprend essentiellement un prépolymère et un durcisseur de celui-ci. Il existe de nombreux systèmes prépolymère- durcisseur accessibles A l'homme du métier, la seule condition A remplir étant que le durcisseur ne devienne ac- tif qu'à une température supérieure à celle o la composi- tion pulvérulente se ramollit et devient collante. Cette condition doit être remplie même si la température de ra- mollissement est atteinte plusieurs fois: le pouvoir adhé- sif de la composition peut ainsi être mis A profit à plusieurs reprises, la composition étant alors du type "réactivable". Il importe aussi que le prépolymère de la composition pulvérulente soit choisi de manière A être com- patible avec la matrice du matériau composite A fabriquer ultérieurement. Pour cette raison, on donne souvent la pré- férence aux prépolymères époxydes, en raison des propriétés avantageuses que possèdent les matrices époxydes des maté- riaux composites. On a constaté que la mise en oeuvre de structures textiles traitées conformément A l'invention avec un poudrage de prépolymère époxyde et destinées A ser- vir de renforts pour des matériaux composites avec une ma- trice époxyde, n'entraînait aucune variation des propriétés mécaniques à température ambiante, A chaud et après vieil- lissement humide. Lors de la mise en oeuvre et du moulage,on n'enregistre aucune variation des conditions d'écoulement de la matrice. Enfin, pour la fabrication fi- nale du matériau composite, le cycle de polymérisation n'est pratiquement pas modifié par rapport A l'utilisation des résines durcissant A chaud. Un exemple de composition pulvérulente thermofusi- ble réactive de type prépolymère époxyde-durcisseur, conve- nant aux besoins de l'invention consiste en un polyconden- sat d'épichlorhydrine et de bisphénol A avec durcisseur anhydride d'acide, mélangés et broyés avec une granulomé- trie de 80 J/m environ à 100 ?Am environ en majorité. Une composition particulière de ce type se carac- térise notamment par: ses propriétés rhéologiques avant réticulation, à savoir: - une viscosité tenace entre 70 et 900C - une très forte fluidité entre 130 et 1400C. ses conditions de durcissement, à savoir: - une durée de durcissement minimale de 24 heures pour une température minimale de 120 C ou une durée de dur- cissement minimale de 80 minutes pour une température mini- maie de 170 C. ses propriétés rhéologiques après réticulation, à savoir: - une résistance au cisaillement sous traction égale à 32 MPa à température ambiante, - une résistance au cisaillement sous traction égale à 17 MPa à 1000 C. La masse de la composition pulvérulente qui est déposée sur au moins une face de la structure textile re- présente de 3 à 25 g/m2 et de préférence de 5 à 10 g/m2.On réalise ainsi un poudrage par points,grace au choix des conditions d'application de la poudre ainsi que de la gra- nulométrie de celle-ci.Cette granulométrie doit en effet conduire à des points de collage d'une résistance suffisan- te malgré une répartition assez lâche à la surface de la structure, de manière à ne pas perturber ultérieurement l'écoulement de la résine servant de matrice lors de la fa- brication du matériau composite. En règle générale, la granulométrie de la composition prépolymère- durcisseur peut aller de 20 à 180 T m, avantageusement de 40 à 100 um environ. Il va sans dire également que le système thermofu- sible réactif prépolymère-durcisseur devra présenter une température de ramollissement et une viscosité compatibles avec les techniques d'assemblage et de préformage des structures textiles à basse température et basse pression. L'invention présente en effet beaucoup d'avantages et d'intérêt pour assembler plusieurs structures textiles qui ont été traitées par poudrage. On peut ainsi réaliser di- rectement des empilements de structures pouvant servir de renforts pour matériaux composites. L'assemblage de plu- sieurs structures, par exemple de tissus, peut être réalisé de manière connue à des températures peu élevées, en géné- ral inférieures à 1000 C, par exemple de l'ordre de 80 C, et sous pression réduite, notamment de 50 à 100 kPa. Les matériels utilisés peuvent consister, pour un formage en discontinu, en une plaque chauffante placée sous une membrane soumise à une dépression, en une presse ou tout autre moyen semblable; et pour un assemblage en continu, en des rouleaux qui assurent pression et chaleur ou tout autre moyen semblable. Dans les conditions qui viennent d'être définies, l'assemblage peut être réalisé en une durwe très faible par exemple inférieure à 1 minute, notamment de l'ordre de 30 secondes. De manière similaire, une structure textile trai- tée conformément à l'invention peut être préformée, à une température peu élevée, en général inférieure à 100 C, par exemple 80 C, et sous pression réduite, notamment de l'ordre de 50 à 100 kPa, suivant une forme correspondant à celle désirée dans le renfort textile du matériau composite Les matériels utilisés peuvent consister, pour un formage en discontinu, en un moule chauffant placé sous une membra- ne soumise à une dépression, en une presse, ou tout autre moyen semblable; et pour un formage en continu, en des rouleaux qui appliquent pression et chaleur, ou tout autre moyen semblable. En variante, l'élévation de température peut être obtenue par des radiants, dirigeant leur flux ca- lorifique sur la structure, la pression étant obtenue par un contre moule ou un sac à vide. Dans la pratique, l'application de la composition pulvérulente prépolymère-durcisseur sur une ou deux faces de la structure textile peut être réalisée à partir d'un rouleau ou cylindre applicateur émerisé sous lequel défile la structure textile, notamment un tissu présenté sous for- me de bande. Dans ce cas la granulométrie de l'émeri du cylindre est adaptée a celle de la composition pulvérulente, dont des exemples ont été indiqués ci-dessus Eaillement, la vitesse de défilement et la température d'application doivent être compatibles avec le seuil de réactivité du durcisseur. Par exemple,pour un système pré- polymère époxyde-durcisseur, on a obtenu de bons résultats avec des températures d'application de l'ordre de 100 a oC. Les structures textiles, en particulier les tis- sus, obtenues conformément à l'invention, se caractéri- sent en ce qu'au moins une face de ladite structure comporte un poudrage, au moins par points, à raison de 3 à g/m2 et en particulier de 5 à 10 g/m2, d'une composition pulvérulente comprenant un prépolymère et un durcisseur de celui-ci. Ainsi qu'on l'a indiqué précédemment, ces struc- tures peuvent être préformées ou non. Les structures textiles traitées suivant l'invention sont imprégnables par des résines de toute na- ture, mais on donne la préférence aux résines thermodurcis- sables à hautes performances, telles que les polyépoxydes et les bismaléimides. Ainsi qu'on l'a mentionné plus haut, de tels structures et tissus peuvent comprendre des types quel- conques de fibres ou d'armures.Comme on le sait, les ar- mures sont particulièrement utiles pour réaliser des tissus déformables. Les structures et tissus de l'invention présen- tent de nombreux avantages. A l'état de pièces individuel- les, les structures et tissus sont plus faciles à découper et à manipuler que les structures analogues non traitées. On a vu aussi que le poudrage permettait d'assembler plu- sieurs structures et tissus, de même que de les préformer avant leur introduction dans le moule pour la fabrication du matériau composite. On a constaté également que la mise en oeuvre des structures et tissus de l'invention n'entraînait aucun in- convénient lors de la fabrication du matériau composite. Par e:.emple, dans le cas du moulage par transfert de rési- ne,on n'a noté aucune réduction des vitesses d'écoulement et des distances injectées de résine. Ce comportement avanta- geux des tissus de l'invention sera illustré dans un exem- ple ci-après. Les structures et tissus traités conformément à l'invention peuvent être manipulés et magasinés en tant que tels. La nature des constituants du poudrage autorise un stockage prolongé (au moins 1 an) à une tempérautre infé- rieure à 30 C sous emballage fermé dans un local exempt d'humidité. Les structures et tissus selon l'invention peuvent donc être préparés A l'avance pour ensuite être commercialisés. L'invention sera encore illustrée sans être au- cunement limitée par la description ci-après faite en réfé- rence aux exemples et aux dessins annexés sur lesquels: Fig.l représente schématiquement en perspective une pièce de tissu selon l'invention; Fig.2 représente un dispositif permettant le trai- tement en continu d'un tissu; Fig.3 représente schématiquement les étapes de la réalisation d'une préforme à partir du tissu de la figure 1. Le tissu représenté à la figure 1 et désigné par la référence 1 comporte, sur au moins l'une de ses fa- ces 2, un poudrage 3, constitué d'un système thermofusi- ble réactif prépolymère-durcisseur. Le dessin n'est qu'une représentation grossière destinée à illustrer que le pou- drage est aléatoire et présente une répartition assez lâche, bien que, dans la pratique,des répartitions plus régulières ou plus serrées soient également possibles. La figure 2 illustre schématiquement un dispositif permettant la fabrication en continu d'un tel tissu. Le tissu à traiter, désigné par la référence 4,est alimenté sous forme de bande dans le sens de la flèche F. Il passe sous un cylindre applicateur 5 qui est garni de toile émeri de granulométrie analogue à celle de la poudre et qui, par sa rotation, entraîne la poudre 7 contenue dans une goulotte 6 dont la partie inférieure 8 est évidée. La poudre 7 ainsi entraînée par le cylindre 5 est appliquée sur toute la largeur du tissu 4. Le tissu ainsi saupoudré passe ensuite sous une rampe infrarouge 11 qui ramollit la poudre et la fixe à la surface 9 du tissu sous forme de points 10 constitués du système prépolymère-durcisseur. Un tissu du type représenté à la figure 1 peut avantageusement être utilisé comme renfort pour les maté- riaux composites, soit individuellement, soit après as- semblage avec d'autres tissus analogues ou bien au sein d'un renfort pouvant comporter aussi d'autres tissus ou structures textiles non traités. Egalement, les tissus selon l'invention se prêtent particulièrement bien à un préformage dans les conditions indiquées précédemment. Les exemples ci-après servent encore à illustrer l'invention sans aucunement la limiter. EXEMPLE 1 Dans cet exemple, on a utilisé un tissu ayant la référence BROCHIER Injectex (R)G 900,taffetas carbone GK. Un tel tissu présente les caractéristiques suivan- tes: Armure de tissage: taffetas Nature du fil -chaîne: carbone 6K trame:1) carbone 6K 2) carbone 6K guipé polyester Masse surfacique: 295 12g/m2 Contexture -chaîne: 37 i 2,0 fils/10 cm -trame: 37 * 2,0 fils/10 cm (par 1 coup car- bone et 1 coup carbone guipé) Epaisseur: 0,33 * 0,03 mm Ce tissu est un taffetas conventionnel dont les ca- ractéristiques d'injection ont été améliorées par l'introduction en trame d'un fil carbone guipé 1 coup sur 2. Avec un équipement du type schématiquement repré- senté a la figure 2, on a appliqué sur une face du tissu précité, à raison de 10 g / m2, la composition pulvérulen- te thermofusible réactive ci-après: polycondensat d'épichlorhydrine et de bisphénol A + dur- cisseur anhydride d'acide. On a ainsi obtenu une bande de tissu, dont un échantillon est représenté schématiquement à la figure 1. Pour illustrer l'utilité de l'invention, on a réa- lisé un assemblage de sept couches du tissu ainsi traité, l'assemblage étant réalisé dans une presse sous vide (500 Pa de pression résiduelle) pendant 30 sec à une température de l'ordre de 80 C. Aux fins de comparaison, on a également utilisé un même empilement de sept couches de tissu,mais ne comportant pas le poudrage selon l'invention. Dans les deux cas, on a réalisé par transfert de résine une plaque de matériau composite de 300 x 120 x 2mm dans un moule à 70 C, sous une pression de 100 kPa;la matrice utilisée était constituée par une résine époxyde. (produit mis sur le marché par la Société CIBA GEIGY sous la référence LY 564/HY 2954).Après moulage, la matrice a été polymérisée à 1100C pendant une heure, après quoi la plaque a subi une post-cuisson à 140 C pendant deux heures puis à 1600C pendant 15 minutes. l1 On a mesuré pour la comparaison, sur les plaques de matériau composite respectivement obtenues, la résis- tance au cisaillement interlaminaire "S", exprimée en MPa et mesurée suivant la norme IGC 0426.230 225.Le tableau I rassemble les résultats obtenus d'une part avec la plaque de matériau composite selon l'art antérieur et d'autre part avec la plaque de matériau composite de l'invention. TABLEAU I --- AVANT VIEILLISSEMENT HUMIDE S 20 C I S à 1OO C --------- -- ------- - - ---------- art antérieur 53 1 4 --------- -- ------- - - ---------- invention 53 | 34 APRES VIEILLISSEMENT HUMIDE O----------------- S à 20 C S à 100 C: art antérieur 50 26 invention 50 26 14 jours dans l'eau à 70 C. Les résultats du tableau I montrent que les va- leurs de la résistance au cisaillement S sont identiques pour les deux plaques avant et après vieillissement humide aussi bien à 20 C qu'à 100 C. Ces résultats montrent clairement que les propriétés mécaniques des composites obtenus par moulage de tissus traités selon l'invention sont aussi bonnes que celles des composites obtenus par moulage de tissus habituels. EXEMPLE 2 Cet exemple est destiné c montrer que l'utilisa- tion des tissus selon l'invention ne perturbe en rien les conditions d'obtention des matériaux composites. A cet effet, on a utilisé un assemblage de trois plis de tissu identique à celui utilisé à l'exemple 1 et on a comparé avec un empilement avec trois plis de tissu ne comportant pas de poudrage. On a fabriqué une pièce en matériau composite par transfert de résine, dans un moule sous vide partiel (pression résiduelle de 500 Pa) à une température de 70 C, la résine étant la même que celle utilisée à l'exemple 1 (résine Ciba Geigy référence LY564/HY2954.). On a apprécié les résultats en mesurant le temps d'injection de résine et la distance d'écoulement de celle-ci dars le moule, ce qui traduit les conditions du moulage par transfert et on a constaté que les valeurs mesurées étaient pratiquement. identiques dans les deux cas. TABLEAU II Art antérieur 1 mn 2 mn f 3mn f 4mn f f I I f I Distance (mm) J 310 f 470 f 600 J 700 J f I I f I Invention 1 mn I 2 mn 3 mn 4mn J - ---------- Distance (mm) f 300 460 580 670 f f f I t On voit donc que les conditions de fabrication des matériaux composites ne sont pas modifiées lorsqu'on utili- se des structures textiles et tissus traités conformément à l'invention EXEMPLE 3 Cet exemple est destiné à montrer l'utilisation des tissus, traités selon l'invention, pour la fabrication de préformes sèches. Dans cet exemple, on a utilisé un tissu répondant aux caractéristiques ci-après: L'armure de tissage est constituée par un tissu dit 3X comportant trois nappes de trame disposées parallèlement entre elles et au pJan du tissu, et six nappes de chaîne qui traversent obliquement (avec un angle voisin de 45 ) les nappes de trame. Nature du fil -chaîne: silionne 68 Tex x 2 -trame: silionne 68 Tex x 2 Masse surfacique nominale: 410 g/m2 Contexture nominale -chaîne: 15 fils/cm -trame: 15 coups/cm Epaisseur:0,38 mm Ce tissu a été traité par la même composition pul- v4rulente thermofusible réactive, de la même façon que dans *l'exemple 1. Un empilement de deux couches de ce tissu a été porté a 800C dans un four à infrarouge, pendant 30s, puis placé, par un système de transfert automatique, sous une presse à fermeture rapide qui applique une pression de 100 kPa par l'intermédiaire d'un moule en forme de parallèlépi- pède de 500 X 300 mm. Les tissus sont laissés pendant 40s sous le moule fermé. Il a été ainsi obtenu, en 90 sec environ,une pré- forme suffisamment rigide pour être aisément manipulée et découpée suivant un contour précis. Cette préforme peut être stockée, pendant plusieurs mois si nécessaire, puis entrer dans un cycle de production automatisé avec impré- gnation suivant différents procédés, par exemple par trans- fert de résine, ou par compression, ou par transfert de film. EXEMPLE 4 Cet exemple est destiné à illustrer l'aptitude à la réalisation de préformes à l'aide d'un tissu conforme à invention. La description qui suit est faite en référence à la figure 3 qui montre schématiquement les étapes de la fabrication d'une pré-orme ayant la configuration générale d'une cuvette avec un rebord à sa partie supérieure. Le tissu 21 est déroulé à partir d'un rouleau 20. L'étape illustrée en (3a) consiste à découper dans le tissu 21 un certain nombre de pièces 22, 23, 24 et 25, qui, dans le cas présent et pour des raisons de simplicité, sont de forme rectangulaire. On constate, dès cette première étape, l'avantage procuré par l'invention, car le traitement de poudrage faci- lite la découpe en limitant les déplacements de fibres et permet une manipulation automatique. L'étape consécutive, illustrée en (3b) consiste à empiler, comme il est indiqué au dessin, les diverses pièces provenant de l'opération de découpe (3a).On voit aussi que la pièce 24 est placée à la partie inférieure de l'empilement sur une table (non représentée) puis reçoit la pièce 25 et enfin les deux petites bandes 22 et 23. Grâce au poudrage, les pièces sont empilées et assemblées jusqu'à une configuration généralement plane, bien que comportant une certaine épaisseur, selon le nombre de plis de tissus qui sont superposés. Pour maintenir en place -les pièces dans l'empilement 26, on fait passer celui-ci dans un four infra- rouge (80-1OOOC), ce qui a pour effet de fixer les pièces constitutives avant leur passage dans l'étape (3c) de mise en forme. Dans l'étape (3c), l'empilement 26 de tissus de la figure (3b) est mis en forme suivant une forme 29 correspon- dant à celle désirée pour le renfort textile du matériau composite. Dans l'exemple illustré, on a montré un moule en deux parties 27, 28, constituant une presse. Tout autre équipement capable d'opérer à chaud et d'exercer une pres- sion peut aussi être utilisé, par exemple une plaque chauf- fante avec membrane mise sous vide ou vessie gonflable. L'empilement de tissus,st alors compacté, par exemple à 800C sous 50 kPa. On obtient ainsi une préforme 30 en forme de cuvet- te, telle que représentée en (3d), dont les bords peuvent subir au préalable une opération classique d'ébavurage. Les préformes 30 peuvent être stockées avant d'être utilisées dans une opération de fabrication par moulage de matériaux composites. Elles peuvent d'ailleurs être aisément manipu- lées et mises en pile. La découpe de leur contour peut aussi être réalisée en série sur l'empilement ainsi obtenu. Une préforme du type de la cuvette 30 comporte des angles, en particulier en forme de trièdres au niveau des sommets, qui peuvent être obtenus plus aisément grâce à la mise en oeuvre des tissus de l'invention. L'invention n'est aucunement limitée par les exem- ples ci-dessus, qui n'ont été donnés qu'à titre illustratif Les tissus de l'invention se prêtent en effet à la fabri- cation de toutes sortes de préformes et de matériaux compo- sites, selon les formes et configurations des pièces à réaliser. REVENDICATIONS 1. Structure textile caractérisée en ce qu'une au moins de ses faces comporte un poudrage, au moins par point(s), à raison de 3 à 25 g/m2 et en particulier de 5 à 10 g/m2 d'une composition pulvérulente comprenant un prépolymère et un durcisseur de celui-ci. 2. Structure textile selon la revendication 1, caractérisée en ce qu'elle est un tissu ou un non-tissé, unidirectionnelle, bidirectionnelle ou multidirectionnelle. 3. Structure textile selon l'une des revendications 1 ou 2, caractérisée en ce qu'elle comprend des fibres techniques, telles que des fibres de verre, de carbone, de bore, de silicium, de carbure de silicium, d'aramide et autres fibres utilisées dans les renforts pour matériaux composites, seules ou en mélange. 4. Structure textile selon l'une quelconque des revendications 1 à 3, caractérisée en ce que la ccmposition pulvérulente thermofusible réactive est choisie de manière à être compatible avec une matrice de matériau composite. 5. Structure textile selon l'une quelconque des revendications 1 à 4, caractérisée en ce que le prépolymère est un prépolymère époxyde. 6. Structure textile selon l'une quelconque des revendications 1 à 5, caractérisée en ce que le système prépolymère époxyde-durcisseur est un polycondensat d'épichlorhydrine et de bisphénol A, le durcisseur étant un anhydride d'acide. 7. Structure textile selon l'une quelconque des revendications 1 à 6, caractérisée en ce que la composition pulvérulente présente une granulométrie d'environ 20 à 180 pm, de préférence d'environ 40 à 100 pm.- - 8. Structure textile selon l'une quelconque des revendications 1 à 7, préformée pour correspondre à la forme désirée dans un renfort pour matériau composite. 9. Empilement(s) de structures textiles selon l'une quelconque des revendications 1 à 8, destiné(s) à servir de renforts pour matériaux composites. 1O.Procédé de traitement de structures textiles pour améliorer leur aptitude à la mise en oeuvre comme ren- forts pour matériaux composites, ledit procédé consistant & appliquer sur une ou deux faces de la structure textile, de 3 à 25 g/m2, en particulier de 5 à 10 g /m2, d'une compo- sition pulvérulente thermofusible réactive comprenant un prépolymère et un durcisseur d. celui-ci, ce durcisseur ne devenant actif qu'à une température supérieure à celle à la- quelle la poudre se ramollit en devenant collante.